(57)【要約】【課題】リライトシートのカールを防ぐとともに、印字耐久性、絵柄印刷層の視認性、及びＩＣチップの隠蔽性を向上させた非接触型ＩＣ記録媒体を提供すること。【解決手段】積層されている保護層、可逆性感熱記録層、表基材、コアシート及び裏基材を含み、かつ６８０μｍ〜８４０μｍの厚さを有する非接触ＩＣ記録媒体であって、表基材は、４．５％以下のヘイズ値及び７５μｍ〜１２５μｍの厚さを有し、かつコアシートの表基材側又は表基材のコアシート側には、印刷層が形成されている、非接触ＩＣ記録媒体。【選択図】図２
2014203301.tif 000002
【特許請求の範囲】
【請求項１】
積層されている保護層、可逆性感熱記録層、表基材、コアシート及び裏基材を含み、かつ６８０μｍ〜８４０μｍの厚さを有する非接触ＩＣ記録媒体であって、
前記表基材は、４．５％以下のヘイズ値及び７５μｍ〜１２５μｍの厚さを有し、かつ
前記コアシートの前記表基材側には印刷層が形成されている、
非接触ＩＣ記録媒体。
【請求項２】
積層されている保護層、可逆性感熱記録層、表基材、コアシート及び裏基材を含み、かつ６８０μｍ〜８４０μｍの厚さを有する非接触ＩＣ記録媒体であって、
前記表基材は、４．５％以下のヘイズ値及び７５μｍ〜１２５μｍの厚さを有し、かつ
前記表基材の前記コアシート側には印刷層が形成されている、
非接触ＩＣ記録媒体。
【請求項３】
前記表基材と前記裏基材は、同じ樹脂で形成されており、かつ同じ厚さを有する、請求項１又は２に記載の非接触ＩＣ記録媒体。
【発明の詳細な説明】
【技術分野】
【０００１】
本発明は、非接触集積回路（ＩＣ）記録媒体等に関する。
【背景技術】
【０００２】
身分証明（ＩＤ）カード、プリペイドカード等の各種カードにおいては、例えば、磁気記録に加えて、可視記録が要求される。可視記録としては、感熱記録が、安価で発色性も良いために、広く行われている。
【０００３】
一般に、感熱記録材料は、ロイコ染料等の色素及び顕色剤をバインダー中に分散させて基材の表面に塗工することにより形成される。
【０００４】
サーマルヘッド等の機器で感熱記録材料を加熱すると、バインダーが溶解して色素と顕色剤が反応し、発色する。しかしながら、感熱記録材料は、通常は一旦発色すると元に戻せないので、可逆的な記録を行うことはできない。
【０００５】
したがって、記録を書き換えるという要求に応じて可逆性の感熱記録を行うために、発色・消色型の可逆感熱記録材料が提案されている。発色・消色型の可逆感熱記録材料は、発色状態及び消色状態を可逆的に繰り返す。
【０００６】
発色・消色型の可逆感熱記録材料としては、例えば、特許文献１〜３に、電子供与性染料前駆体、及び加熱により電子供与性染料前駆体を発色又は消色させる顕減色剤が記載されている。また、特許文献１〜３には、熱による記録及び消去の制御が提案されている。
【０００７】
発色・消色型の可逆感熱記録材料の具体例としては、図１に示されるように、表基材（４）である透明ポリエチレンテレフタレート（ＰＥＴ）上に、リライト（rewritable）印字に必要な記録層（３）を形成したシートを、パターンを有する印刷層（５）が形成されたコアシート（６）に貼り付ける方法が知られている。また、保護層（１）、中間層（２）、記録層（３）及び表基材（４）で形成される透明なリライトシートを通じて、印刷層（５）を視認することができる。
【０００８】
また、特許文献４には、透明基材フィルムの厚さを、８．５μｍ〜３００μｍの範囲に、好ましくは８．５μｍ〜２５０μｍの範囲に制御することが記述されている。
【０００９】
また、特許文献５には、透明基材フィルムの厚さは、コーティング等の加工に耐えることができる厚さであればよく、例えば５μｍ〜２００μｍであることが記述されている。
【００１０】
また、特許文献６には、１００μｍの厚さを有する透明なポリ塩化ビニル（ＰＶＣ）を基材として使用した可逆性感熱記録媒体が記述されている。
【先行技術文献】
【特許文献】
【００１１】
【特許文献１】特開平２−１８８２９３号公報
【特許文献２】特開平２−１８８２９４号公報
【特許文献３】国際公開第９０／１１８９８号公報
【特許文献４】特開２００１−３４１４２７号公報
【特許文献５】特許第３７１６０８４号公報
【特許文献６】特開２００１−２８７４５７号公報
【発明の概要】
【発明が解決しようとする課題】
【００１２】
一般に、非接触型通信記録と可逆的可視記録の両方を行うことができる記録媒体については、印刷層の視認性を確保するために、表基材に使用される透明ＰＥＴフィルムの厚さは５０μｍ以下である。
また、リライト層上には、サーマルヘッドを用いて繰り返し印字を行うために、耐熱性の高い保護層が形成される。耐熱性の高い保護層は、一般に架橋密度が高く、かつ高出力で紫外線（ＵＶ）を照射して形成される。
【００１３】
しかしながら、保護層が収縮することによって、保護層が積層されている透明ＰＥＴフィルムが、カールするために、リライトシートを作製できない場合がある。
【００１４】
また、５０μｍ以下の厚さを有する透明ＰＥＴフィルムのカールを防ぐために、ＵＶ照射出力を下げて保護層の架橋密度を下げると、リライトシートの印字耐久性が落ちる。
【００１５】
さらに、非接触ＩＣカードを作製するときに、一般に、コアシートとしては、各基材又はシート同士の接着性を確保するためＰＥＴより耐熱性の低いＰＥＴ共重合体（ＰＥＴ−Ｇ）又はＰＶＣが使用されるので、非接触ＩＣカードの耐熱性を高めるためには、表基材（すなわち、透明ＰＥＴフィルム）を厚くしなければならない。
しかしながら、表基材が厚くなると、印刷層の視認性が落ちる。
【００１６】
これに関連して、特許文献４〜６には、透明フィルムの厚さ又はフィルムの透過率について記載されているが、コアシートの厚さ又はＩＣチップの隠蔽性については言及されていない。つまり、特許文献４〜６に記載の透明フィルムを厚くして、かつ透過率を下げると、非接触ＩＣカードの厚さを一定にするためにはコアシートを薄くしなければならないので、ＩＣチップを隠蔽することが困難になると考えられる。
【００１７】
したがって、本発明は、リライトシートのカールを防ぐとともに、印字耐久性、印刷層の視認性、及びＩＣチップの隠蔽性を向上させた非接触型ＩＣ記録媒体の提供を目的とする。
【課題を解決するための手段】
【００１８】
本発明者らは、特定の厚さを有する非接触ＩＣ記録媒体において、表基材に使用される透明ＰＥＴのヘイズ値と厚さのバランスを取ることにより、上記課題を解決できることを見出して、本発明を完成させた。
【００１９】
すなわち、本発明は、下記の通りである：
［１］積層されている保護層、可逆性感熱記録層、表基材、コアシート及び裏基材を含み、かつ６８０μｍ〜８４０μｍの厚さを有する非接触ＩＣ記録媒体であって、
前記表基材は、４．５％以下のヘイズ値及び７５μｍ〜１２５μｍの厚さを有し、かつ
前記コアシートの前記表基材側には印刷層が形成されている、
非接触ＩＣ記録媒体。
【００２０】
［２］積層されている保護層、可逆性感熱記録層、表基材、コアシート及び裏基材を含み、かつ６８０μｍ〜８４０μｍの厚さを有する非接触ＩＣ記録媒体であって、
前記表基材は、４．５％以下のヘイズ値及び７５μｍ〜１２５μｍの厚さを有し、かつ
前記表基材の前記コアシート側には印刷層が形成されている、
非接触ＩＣ記録媒体。
【００２１】
［３］前記表基材と前記裏基材は、同じ樹脂で形成されており、かつ同じ厚さを有する、［１］又は［２］に記載の非接触ＩＣ記録媒体。
【発明の効果】
【００２２】
本発明によれば、コアシートの厚さを確保できるので、非接触ＩＣチップの隠蔽性を向上させることができる。
【００２３】
また、本発明によれば、透明なリライトシートを形成できるので、印刷層のパターンを鮮明に保ち、かつ印刷層の視認性を向上させることができる。
【００２４】
さらに、本発明によれば、保護層の架橋密度と表基材の厚さとのバランスを取ることができるので、リライトシートのカールを防止し、かつ保護層を強化して、リライトシートの印字耐久性及び耐溶剤性を向上させることができる。
【図面の簡単な説明】
【００２５】
【図１】図１は、非接触ＩＣ記録媒体の層構成を示す模式図である。
【図２】図２は、実施例で作製されるカードの層構成を示す模式図である。
【発明を実施するための形態】
【００２６】
以下、本発明の実施形態について詳細に説明する。
【００２７】
なお、本発明は、以下の実施形態に限定されるものではなく、本発明の要旨の範囲内で種々変形して実施されることができる。
【００２８】
［非接触集積回路（ＩＣ）記録媒体］
非接触ＩＣ記録媒体は、非接触型ＩＣを含む記録媒体である。
【００２９】
非接触型ＩＣとは、端末機のリーダ／ライタ部と接触させなくても通信を行うことができる集積回路をいう。
また、記録媒体は、情報を記録できる媒体であり、カード、シート、ディスク等の形態でよい。
【００３０】
一般に、非接触ＩＣ記録媒体内にはアンテナとして機能する部分があるので、端末機のリーダ／ライタ部から発生している磁界又は電界に非接触ＩＣ記録媒体を曝すと、無線通信によって、端末機と非接触ＩＣ記録媒体の間で情報を送受信することができる。
【００３１】
非接触ＩＣ記録媒体は、保護層、可逆性感熱記録層、表基材、印刷層、コアシート及び裏基材を含む積層体から形成されている。
【００３２】
積層体は、積層体の表側から裏側に向かって順に、保護層、可逆性感熱記録層、表基材、印刷層、コアシート及び裏基材を含むことが好ましい。
また、図１に示されるように、保護層（１）と可逆性感熱記録層（３）の間に、中間層（２）を配置してもよい。
【００３３】
一般に流通しているリライトシートとして非接触ＩＣ記録媒体を使用するために、非接触ＩＣ記録媒体の厚さが、６８０μｍ〜８４０μｍであることが好ましい。
【００３４】
また、保護層、所望により中間層、可逆性感熱記録層及び表基材を含む部分は、可逆性感熱記録層が、可逆的に感熱記録を達成することができるので、リライトシートと呼ばれる。したがって、リライトシートは、非接触ＩＣ記録媒体にリライト性を付与する。
【００３５】
［非接触ＩＣ記録媒体の構成要素］
以下、非接触ＩＣ記録媒体の構成要素である「基材」、「可逆性感熱記録層」、「中間層」、「保護層」、「コアシート」及び「印刷層」について、それぞれ説明する。
【００３６】
［基材］
非接触ＩＣ記録媒体には、少なくとも３種類の基材が含まれる。
第一の基材は、可逆性感熱記録層が積層される表基材であり、
そして第二の基材は、コアシートが形成されるコア基材であり、
そして第三の基材は、コアシートが積層される裏基材である。
以下に、表基材及び裏基材について、それぞれ説明する。
【００３７】
［表基材］
表基材は、リライトシートのカールの防止と、印刷層の視認性と、ＩＣチップの隠蔽性とのバランスを取るために、４．５％以下のヘイズ値及び７５μｍ〜１２５μｍの厚さを有する。
【００３８】
表基材の形態は、非接触ＩＣ記録媒体の形態に応じて決定されることができるが、フィルムであることが好ましい。
【００３９】
また、表基材は、ポリエチレンテレフタレート（ＰＥＴ）、ポリ塩化ビニル（ＰＶＣ）、ポリスチレン（ＰＳ）、ポリカーボネート（ＰＣ）、ＡＢＳ樹脂、エポキシ樹脂、ポリアミド樹脂等の合成樹脂で形成されることができる。
【００４０】
しかしながら、４．５％以下のヘイズ値、又は樹脂を基材上に塗工して乾燥させる際に基材を溶かさない性質、基材をカード型に打ち抜く際にエッジ部にバリを発生させない性質等のカード加工性を考慮すると、表基材は、透明ＰＥＴで形成されることが好ましい。
【００４１】
［裏基材］
裏基材は、ＰＥＴで形成されることができる。
裏基材は、透明、半透明、不透明又は白色でよいが、基材をカード化した際にカードのねじれを防ぐために、配向方向及び厚みが表基材と揃うことが好ましい。上述の通り、表基材が概ね透明ＰＥＴで形成されるため、裏基材も透明ＰＥＴで形成されることがより好ましい。
なお、コアシートについては後述する。
【００４２】
［可逆性感熱記録層］
可逆性感熱記録層は、加熱温度及び加熱後の冷却速度の違いにより相対的に発色した状況を形成し得る可逆性感熱組成物を含み、熱によって可逆的に発色／消色を繰り返す層である。
【００４３】
可逆性感熱組成物は、ロイコ染料、顕減色剤、及び所望により、その他の添加剤を含む。したがって、可逆性感熱記録層は、可逆性感熱組成物とバインダー樹脂を混合して成形することにより、形成されることができる。
以下に、バインダー樹脂、ロイコ染料、顕減色剤、及びその他の添加剤について、それぞれ説明する。
【００４４】
［バインダー樹脂］
バインダー樹脂としては、熱硬化性アクリル樹脂の他に、ポリウレタン、ポリエステル樹脂、紫外線硬化型樹脂等が、使用されることができる。
【００４５】
［ロイコ染料］
ロイコ染料としては、可逆性感熱組成物に用いられている既知の材料が使用されることができる。
【００４６】
ロイコ染料としては、例えば、クリスタルバイオレットラクトン、３−インドリノ−３−ｐ−ジメチルアミノフェニル−６−ジメチルアミノフタリド、３−ジエチルアミノ−７−クロロフルオラン、２−（２−クロルフェニルアミン）−ジエチルアミノフルオラン、２−（２−フルオロフェニルアミノ）−６−ジエチルアミノフルオ）ラン、２−（２−フルオロフェニルアミノ）−６−ジ−ｎ−ブチルアミノフルオラン、３−ジエチルアミノ−７−シクロヘキシルアミノフルオラン、３−ジエチルアミノ−５−メチル−７−ｔ−ブチルフルオラン、３−ジエチルアミノ−６−メチル−７−アニリノフルオラン、３−ジエチルアミノ−６−メチル−７−ｐ−ブチルアニリノフルオラン、３−シクロヘキシルアミノ−６−クロロフルオラン、２−アニリノ−３−メチル−６−（Ｎ−エチル−ｐ−トルイジノ）−フルオラン、３−ピロリジノ−６−メチル−７−アニリノフルオラン、３−ピロリジノ−７−シクロヘキシルアミノフルオラン、３−Ｎ−メチルシクロヘキシルアミノ−６−メチル−７−アニリノフルオラン、３−Ｎ−エチルペンチルアミノ−６−メチル−７−アニリノフルオラン等が挙げられる。
【００４７】
［顕減色剤］
顕減色剤としては、可逆性感熱組成物に用いられている既知の材料が使用されることができる。
【００４８】
顕減色剤としては、例えば、（Ｎ−（ｐ−ヒドロキシフェニル）−Ｎ’−ｎ−オクタデシルチオ尿素、Ｎ−（ｐ−ヒドロキシフェニル）−Ｎ’−ｎ−オクタデシル尿素、Ｎ−（ｐ−ヒドロキシフェニル）−Ｎ’−ｎ−オクタデシルチオアミド、４’−オクタデカンアニリド、２−オクタデシルテレフタル酸、Ｎ−オクタデシル（ｐ−ヒドロキシフェニル）アミド、Ｎ−（ｐ−ヒドロキシベンゾイル）−Ｎ−オクタデカノイルアミン、Ｎ−［３−（ｐ−ヒドロキシフェニル）プロピオノ］−Ｎ’−オクタデカノヒドテジド、Ｎ−［（ｐ−ヒドロキシフェニル）メチル］−ｎ−オクタデシルアミド、Ｎ−［（ｐ−ヒドロキシフェニル）メチル］−ｎ−オクタデシル尿素、Ｎ−［（ｐ−ヒドロキシフェニル）メチル］−Ｎ’−ｎ−オクタデシルオキサミド）等が挙げられる。
【００４９】
［その他の添加剤］
可逆性感熱組成物は、所望により、硬化剤、紫外線吸収剤等の添加剤を含むことができる。
【００５０】
硬化剤としては、例えば、ヘキサメチレンジイソシアネート（ＨＤＩ）、トリレンジイソシアネート（ＴＤＩ）、キシリレンジイソシアネート（ＸＤＩ）、イソフォロンジイソシアネート（ＩＰＤＩ）等が挙げられる。
【００５１】
紫外線吸収剤としては、例えば、ベンゾフェノン系化合物、ヒドロキシフェニルトリアジン系化合物、シュウ酸アニリド系化合物等が挙げられる。
【００５２】
［中間層（アンカー層）］
中間層は、保護層と可逆性感熱記録層の間、又は可逆性感熱記録層と表基材の間に位置する層である。本明細書では、中間層は、アンカー層とも呼ばれる。
保護層と可逆性感熱記録層の接着性、又は表基材と可逆性感熱記録層の接着性を向上させるために、アンカー層を形成することが好ましい。
【００５３】
アンカー層は、樹脂で形成されることが好ましい。
例えば、アンカー層を形成するための樹脂は、イソシアネート基を有する化合物と水酸基を有する化合物とがウレタン結合を介して縮合したポリマーが挙げられる。
【００５４】
イソシアネート基を有する化合物は、分子内に２個以上のイソシアネート基を有し、かつ水酸基と反応してウレタン結合を形成可能な化合物である。
イソシアネート基を有する化合物としては、例えば、トリレンジイソシアネート、ジフェニルメタンジイソシアネート、ヘキサメチレンジイソシアネート等が挙げられる。
【００５５】
水酸基を有する化合物は、分子内に２個以上の水酸基を有し、かつイソシアネート基と反応してウレタン結合を形成可能は化合物である。
水酸基を有する化合物としては、例えば、ポリエーテルポリオール、ポリエステルポリオール、ポリカーボネートポリオール、ポリカプロンラクトンポリオール等が挙げられる。
【００５６】
また、アンカー層は、所望により、紫外線吸収剤を含むこともできる。したがって、アンカー層を形成するための樹脂に紫外線吸収剤を含有させることができる。
紫外線吸収剤としては、上記可逆性感熱組成物の含有物として記載したものを使用することができる。
【００５７】
［保護層］
保護層は、非接触ＩＣ記録媒体の表側に配置されて可逆性感熱記録層を保護するための層である。
可逆性感熱記録層よりも表側に保護層を配置することにより、非接触ＩＣ記録媒体の耐熱性及び印字耐久性を向上させることができる。
【００５８】
保護層は、紫外線硬化性樹脂で形成されることがより好ましい。
紫外線硬化性樹脂としては、例えば、ウレタンアクリレート樹脂、ポリエステルアクリレート樹脂、エポキシアクリレート樹脂等が挙げられる。
【００５９】
保護層には、シリカ、シリコーンオイル、ワックス等の滑剤、グリオキザール等の耐水化剤、分散剤、消泡剤、酸化防止剤、蛍光染料等の添加剤が含まれていてもよい。
【００６０】
［コアシート］
コアシートは、表基材と裏基材の間に位置しており、かつインレット部分を含む構成要素である。
図１に示されるように、コアシート（６）は、ＩＣチップ（８）を含むインレット部分の表裏にコア基材（７）を積層させることにより形成されることができる。
【００６１】
以下に、インレット部分、インレット部分に含まれるフィルム基板、インレット部分に含まれるＩＣチップ、及びコア基材について、それぞれ説明する。
【００６２】
［インレット部分］
インレット部分とは、コアシート内に位置する部分をいう。
インレット部分は、フィルム基板を含み、そしてフィルム基板には非接触型通信記録を達成するための部品が搭載されている。
【００６３】
非接触型通信記録を達成するための部品としては、ＩＣチップ、アンテナパターン等が挙げられる。
【００６４】
［フィルム基板］
フィルム基板は、その上に非接触型通信記録を達成するための部品を保持するために使用される。
フィルム基板は、樹脂フィルムで形成されることができる。樹脂フィルムとしては、例えば、ＰＥＴフィルム、ポリエチレンナフタレートフィルム、ＰＥＴ−Ｇフィルム等が挙げられる。なお、ＰＥＴ−Ｇは、エチレングリコールとテレフタル酸の重合過程において第二のグリコールを追加して共重合することにより得られるコポリエステルである。
【００６５】
一般に、フィルム基板上には、その周縁に沿ってアンテナパターンが形成されている。アンテナパターンは、例えば、アルミ箔又は銅箔をフィルム基板に貼り付けて、エッチングでループ形状を形成する方法、スクリーン印刷により銀ペーストを印刷してループ形状を形成する方法、ワイヤーを引き回してループ状にする方法、アンテナパターン用転写箔を転写させてループ状にする方法等を用いて、形成されることができる。
【００６６】
［ＩＣチップ］
ＩＣチップは、中央処理装置（ＣＰＵ）、ランダムアクセスメモリ（ＲＡＭ）、リードオンリーメモリー（ＲＯＭ）、イー・イー・ピー・ロム（ＥＥＰＲＯＭ）等の半導体集積回路を搭載したチップ部品であり、フィルム基板とともにインレット部分を構成する。
ＩＣチップは、フィルム基板の表面に実装された状態で、アンテナパターンに接続されている。
【００６７】
［コア基材］
コア基材は、インレット部分とともにコアシートを形成するための材料であり、本明細書ではコア材料とも呼ばれる。
コア材料は、インレット部分に搭載されたＩＣチップをコア基材に良好に埋めるために、耐熱性の低い樹脂であることが好ましい。耐熱性の低い樹脂としては、例えば、ＰＥＴ−Ｇ、ＰＶＣ等が挙げられる。
【００６８】
［コアシートの作製方法］
コアシートは、例えば、インレット部分の表裏にコア基材を積層させるか、インレット部分をコア材料で囲むか、又はコア材料にインレット部分を埋め込むことにより、形成されることができる。
【００６９】
［印刷層］
印刷層は、印刷により形成される層である。
印刷層は、目視確認可能な情報を伝達するための任意のパターンを有する。パターンとしては、例えば、絵柄、文字、記号、図形、キャラクター、背景色、濃淡等が挙げられる。
【００７０】
印刷層は、既知の材料を用いて既知の印刷方法により形成されることができる。また、印刷層は、コアシートの表基材側に、又は表基材のコアシート側に形成されることができる。より詳細には、パターンが、リライトシートのコアシート側に、又はコアシートの表面に印刷されることができる。
【００７１】
印刷層の厚さは、リライトシートとコアシートを貼り合わせるときに段差等の歪みを防ぐために、１０μｍ以下であり、さらに３μｍ以下であることが好ましい。
【００７２】
［非接触ＩＣ記録媒体の製造方法］
非接触ＩＣ記録媒体は、例えば、以下の工程（１）〜（６）を含む方法により製造されることができる：
（１）可逆性感熱組成物とバインダー樹脂を混合し、表基材上に塗工して、可逆性感熱記録層を形成する工程；
（２）所望により、アンカー層を形成するための塗料を可逆性感熱記録層上に塗工して、アンカー層を形成する工程；
（３）紫外線硬化性樹脂を含む組成物を可逆性感熱記録層又はアンカー層上に塗工し、保護層を形成して、リライトシートを得る工程；
（４）表基材の可逆性感熱記録層と反対側にパターンを印刷するか、又はコア基材を提供してコア基材上にパターンを印刷することにより、印刷層を形成する工程；
（５）ＩＣチップ及びアンテナパターンを有するインレット部分を、コア基材に積層して、コアシートを形成する工程；及び
（６）裏基材、コアシート及びリライトシートを、可逆性感熱記録層が表側になるように積層するか、又は貼り合せて、非接触ＩＣ記録媒体を得る工程。
【００７３】
工程（１）〜（３）は、ワイヤーバー等の塗工機及び乾燥機を用いて行なわれることができる。工程（４）は、印刷機及び紫外線照射機を用いて行なわれることができる。工程（５）及び（６）は、熱プレス機を用いて行なわれることができる。
【００７４】
［非接触ＩＣ記録媒体のカード化］
非接触ＩＣ記録媒体は、所定のリライト性ＩＣカードの寸法に応じて、カードの形態にされることができる。その場合、非接触ＩＣ記録媒体で形成されたカードは、６８０μｍ〜８４０μｍの厚さを有することが好ましい。
また、カードの歪み又は曲がりを防ぐために、非接触ＩＣ記録媒体において、表基材と裏基材は、同じ樹脂で形成されており、かつ同じ厚さを有するように調整されることが好ましい。
【００７５】
非接触ＩＣ記録媒体のカード化は、打ち抜きダイ、打ち抜きプレス等の打ち抜き機を用いて、非接触ＩＣ記録媒体をカードの形状に打ち抜くことにより行なわれることができる。
【実施例】
【００７６】
実施例及び比較例により本発明を具体的に説明するが、本発明は、実施例に限定されるものではない。
【００７７】
［透明基材］
実施例では、以下の基材を使用した：
東洋紡製ＰＥＴ  コスモシャインＡ４３００  （厚さ：７５μｍ、１００μｍ、又は１２５μｍ）；又は
東洋紡製ＰＥＴ  エステルフィルムＥ５２０１  （厚さ：７５μｍ、又は１００μｍ）
【００７８】
比較例では、以下の基材を使用した：
東洋紡製ＰＥＴ  コスモシャインＡ４３００  （厚さ：５０μｍ、又は１８８μｍ）；
東洋紡製ＰＥＴ  エステルフィルムＥ５２００  （厚さ：５０μｍ、７５μｍ、１００μｍ、又は１２５μｍ）；又は
東洋紡製ＰＥＴ  エステルフィルムＥ５２０１  （厚さ：５０μｍ、又は１８８μｍ）
【００７９】
［塗料の調製］
可逆性感熱記録層塗料、アンカー層塗料、及び保護層塗料を以下の通りに調製した。なお、以下の重量部は、材料の重量を基準として算出した比である。
【００８０】
［可逆性感熱記録層塗料］
以下の材料を混合し、ペイントシェーカーで１８時間に亘って分散して、可逆性感熱記録層塗料を得た：
バインダー
・ＤＩＣ製  ＷＢＵ−１２１８（熱硬化性アクリル樹脂）  ２０重量部
ロイコ染料
・山本化成製  Ｂｌｕｅ６３（ロイコ染料）１０重量部
顕減色剤
・Ｎ−［３−（ｐ−ヒドロキシフェニル）プロピオノ］−Ｎ’−ｎ−ドコサノヒドラジド（顕減色剤）  ４０重量部
硬化剤
・三井化学製  タケネート５００  （ＸＤＩ系硬化剤）  ２０重量部
紫外線吸収剤
・シプロ化成社製  シーソーブ７０３  （ベンゾトリアゾール系紫外線吸収剤）  １０重量部
【００８１】
［アンカー層塗料］
以下の材料を配合してアンカー層塗料を得た：
・ＤＩＣ製  アクリディック４４―１９８  ７２重量部
・三井化学製  Ｄ−１１０Ｎ（ＸＤＩ系硬化剤）  １８重量部
・シプロ化成社製  シーソーブ７０３  １０重量部
【００８２】
［保護層塗料］
以下の材料を配合してアンカー層塗料を得た：
・ＤＩＣ製  ユニディックＣ７−１６４  （光硬化性ウレタン−アクリレート樹脂（固形分５０％））  ８８重量部
・富士シリシア製  サイリシア４３６（シリカ）  ６重量部
・喜多村製  ＫＴＬ−４Ｎ（ポリ四フッ化エチレン）  ５重量部
・藤倉化成製  ＡＤ−８７１９Ｄ（シリコーンオイル）  １重量部
・希釈剤  トルエン（保護層塗料の固形分が２０％になる量で、トルエンを使用した）
【００８３】
［リライトシートの作製］
以下のように、可逆性感熱記録層、アンカー層及び保護層を順に形成して、リライトシートを作製した。
【００８４】
［可逆性感熱記録層］
下記表１に示されるように第一の透明基材を準備した。ワイヤーバーで可逆性感熱記録層塗料を透明基材に塗工し、１００℃で２分間に亘って乾燥させて、乾燥膜厚として１１μｍの厚さを有する可逆性感熱記録層を形成した。
【００８５】
［アンカー層］
ワイヤーバーでアンカー層塗料を可逆性感熱記録層上に塗工し、１００℃で１分間に亘って乾燥させて、乾燥膜厚として０．５μｍの厚さを有するアンカー層を形成した。
【００８６】
［保護層］
ワイヤーバーで保護層塗料をアンカー層上に塗工し、１００℃で１分間に亘って乾燥させ、以下の条件下で紫外線を照射して硬化させて、乾燥膜厚として５μｍの厚さを有する保護層を形成した：
＜紫外線照射条件＞
ＵＶランプ装置：フュージョンＵＶシステムズジャパン製Ｆ６００Ｓ
ランプ出力（保護層のＵＶ照射強度）：１２０Ｗ／ｃｍ、又は２４０Ｗ／ｃｍ
コンベア（ベルト）速度：３０ｍ／分
パス回数：１パス
【００８７】
［コアシートの準備］
図２に示されるような構成を有するコアシートを準備した。
なお、コア基材としてＰＥＴ−Ｇシートが使用されており、かつ非接触型ＩＣチップを含むアンテナシートが２つのＰＥＴ−Ｇシートに挟まれている。
また、コアシートの厚さは、図２及び下記表１に示される透明基材の厚さ及びカード全体の厚さに応じて、５３０μｍ〜６９０μｍの範囲で調整された。
【００８８】
［絵柄の印刷］
オフセット印刷機を用いて、着色剤含有塗料をコアシート基材上に２μｍの膜厚で塗工し、以下の条件下で紫外線を照射して硬化させて、絵柄印刷層を形成した：
＜紫外線照射条件＞
ＵＶランプ装置：フュージョンＵＶシステムズジャパン製Ｆ６００Ｓ
ランプ出力（ＵＶ照射強度）：２４０Ｗ／ｃｍ
コンベア（ベルト）速度：３０ｍ／分
パス回数：１パス
【００８９】
［非接触ＩＣ記録媒体の作製及びカード化］
第一の透明基材と同じ材料で形成されており、かつ同じ厚さを有する第二の透明基材を準備した。
図２に示されるように、上記で作製したリライトシートが最上層となるように、リライトシート、コアシート及び第二の透明基材を積層し、熱プレスにより貼り合せて、非接触ＩＣ記録媒体を作製した。
また、非接触ＩＣ記録媒体をカードの形態に型抜きして、カードを作製した。
【００９０】
［評価手順］
上記で作製したカード又はリライトシートを使用して、以下の評価方法及び評価基準に従って、カードを評価した。
【００９１】
［評価方法及び評価基準］
［ヘイズ値］
ヘイズメーターＨＲ−１００（村上色彩技術研究所製）を使用し、ＪＩＳＫ−７１０５に基づいて、ヘイズ値を測定した。
【００９２】
［基材の変形性（カール性）］
非接触ＩＣ記録媒体を作製する前に、リライトシートを１０ｃｍ四方にカットし、透明基材（表基材）の端部の高さを測定した。以下の基準に従って、基材の変形性（カール性）を決定した：
○：高さが５ｃｍ以下である。
×：高さが５ｃｍを超えるか、又は透明基材が筒状にカールする。
【００９３】
［視認性］
下記表１中の記号「※」により表される比較例４の視認性を基準として、以下のように視認性を決定した：
○：絵柄が、比較例４と同等か、又は比較例４よりも鮮明に見える。
×：絵柄が、比較例４と比べて、鮮明に見えない。
【００９４】
［印字耐久性］
印字機ＴＨ−ＴＣＰ（オオクラエンジニアリング製）を使用し、印字と消去を１００回に亘って繰り返して、以下の基準に従って、印字耐久性を決定した：
○：印字部の保護層が剥れない。
×：印字部の保護層が剥れる。
【００９５】
［耐エタノール性］
印字機ＴＨ−ＴＣＰ（オオクラエンジニアリング製）を使用して、カードに１回の印字を行なってから、カードを１００％エタノールに２４時間に亘って浸漬した。その後、以下の基準に従って、耐エタノール性を決定した：
○：印字が消えない。
×：印字が消える。
【００９６】
［ＩＣチップの隠蔽性］
カードの外観を目視で観察して、以下の基準に従って、ＩＣチップの隠蔽性を決定した：
○：目視でＩＣチップの位置を確認できない。
×：目視でＩＣチップの位置を確認できる。
【００９７】
［耐熱性］
ＪＩＳＸ６３０５−１に基づいて、カードの耐熱性評価を行なって、以下のようにカードの耐熱性を決定した：
○：ＪＩＳＸ６３０５−１の規格値の範囲内である。
×：ＪＩＳＸ６３０５−１の規格値の範囲外であり、カードが変形する。
【００９８】
［評価結果］
実施例１〜５及び比較例１〜１０について、使用された透明基材の品名、厚さ及びヘイズ値、保護層のＵＶ照射強度、カード全体の厚さ、並びにカードの評価結果を下記表１に示す。
なお、比較例１及び５については、リライトシートにおいて第一の透明基材が顕著にカールして、カードを作製することができなかったので、カードの評価を行わなかった。
【００９９】
【表１】
2014203301.tif 000003
【産業上の利用可能性】
【０１００】
本発明は、非接触型通信記録と可逆的可視記録の両方を行うことができる記録媒体の製造に利用されることができる。
【符号の説明】
【０１０１】
１    保護層
２    中間層
３    可逆性感熱記録層（リライト層）
４    表基材（透明基材）
５    印刷層
６    コアシート
７    コア基材（コア材料）
８    ＩＣチップ
９    裏基材（透明基材）
【図１】
2014203301.tif 000004
【図２】
2014203301.tif 000005